(57)【特許請求の範囲】
【請求項１】
合成樹脂微粒子と、前記合成樹脂微粒子に担持されるシロアリ防除成分とを含有し、
前記合成樹脂微粒子が、ビニル重合性モノマーを重合することにより得られ、平均粒子径１〜５０μｍの疎水性の合成樹脂微粒子であり、
前記シロアリ防除成分が、平均粒子径１０〜３０μｍのマイクロカプセルに内包されていることを特徴とする、シロアリ防除剤。
【請求項２】
ビニル重合性モノマーが、炭化水素またはハロゲン化炭化水素からなるビニル重合性モノマーを主成分とするビニル重合性モノマーであることを特徴とする、請求項１に記載のシロアリ防除剤。
【請求項３】
前記シロアリ防除成分が、ネオニコチノイド系化合物であることを特徴とする、請求項１または２に記載のシロアリ防除剤。
【請求項４】
ネオニコチノイド系化合物が、クロチアニジンであることを特徴とする、請求項３に記載のシロアリ防除剤。
【請求項５】
前記合成樹脂微粒子と前記シロアリ防除成分とを含む分散液を、スプレードライに付すことにより乾燥させた粉剤であることを特徴とする、請求項１〜４のいずれかに記載のシロアリ防除剤。
【発明の詳細な説明】
【技術分野】
【０００１】
本発明は、シロアリ防除剤に関する。
【背景技術】
【０００２】
従来、建物をシロアリによる食害から防護するために、種々のシロアリ防除剤が使用されている。また、これらシロアリ防除剤は、例えば、建物の基礎部分やその周囲に処理されるものであることから、その効力が長期にわたって維持されることが求められている。
そこで、薬剤の効力持続性の向上などを目的として、有効成分を微小樹脂粒子に担持させることが提案されている（特許文献１参照）。
【０００３】
また、シロアリは社会性昆虫であって、コロニー内での活動に際して、本能的に、触角による相互接触や、グルーミングによる「相互検査」（アログルーミング）を行うことが知られている。そこで、従来、一部のシロアリにシロアリ防除剤が付着された場合であっても、その防除効果を他のシロアリに伝播させることで、シロアリを効率よく防除することが提案されている。
【特許文献１】特開昭６１−２３６７０２号公報
【発明の開示】
【発明が解決しようとする課題】
【０００４】
しかし、特許文献１に記載の殺虫性微小樹脂粒子粉末は、例えば、樹脂粒子の成分としてポリビニルアルコール、ジメチルエタノールアミンなどを含んでいたり、コロイダルシリカなどを含んでいたりするものであって、吸湿性である。
それゆえ、例えば、シロアリに、特許文献１に記載の殺虫性微小樹脂粒子が付着された場合には、該樹脂粒子は吸湿に伴って凝集してしまう、また、土壌上の粉末も吸水により凝集しその上を通ったシロアリに付着することない。そのため、殺虫性微小樹脂粒子が直接に付着されたシロアリについては殺虫効果が期待できるものの、他のシロアリへの伝播効果が得られにくく、効率的な防除が得られなくなる。
【０００５】
本発明は、このような不具合に鑑みなされたもので、その目的とするところは、シロアリの防除作用がコロニー内のシロアリに伝播され易く、シロアリを効率よく防除することができるシロアリ防除剤を提供することにある。
【課題を解決するための手段】
【０００６】
本発明者らは、上記目的を達成するために、シロアリ防除の有効成分を担持させる材料について、鋭意検討したところ、合成樹脂微粒子を有効成分の担体として用いれば、上記の課題を解決できるとの知見を見出し、さらに研究を進めた結果、本発明を完成するに至った。
すなわち、本発明は、
（１）  合成樹脂微粒子と、前記合成樹脂微粒子に担持されるシロアリ防除成分とを含有し、前記合成樹脂微粒子が、ビニル重合性モノマーを重合することにより得られ、平均粒子径１〜５０μｍの疎水性の合成樹脂微粒子であり、前記シロアリ防除成分が、平均粒子径１０〜３０μｍのマイクロカプセルに内包されていることを特徴とする、シロアリ防除剤、
（２）  ビニル重合性モノマーが、炭化水素またはハロゲン化炭化水素からなるビニル重合性モノマーを主成分とするビニル重合性モノマーであることを特徴とする、前記（１）に記載のシロアリ防除剤、
（３）  前記シロアリ防除成分が、ネオニコチノイド系化合物であることを特徴とする、前記（１）または（２）に記載のシロアリ防除剤、
（４） ネオニコチノイド系化合物が、クロチアニジンであることを特徴とする、前記（３）に記載のシロアリ防除剤、
（５）  前記合成樹脂微粒子と前記シロアリ防除成分とを含む分散液を、スプレードライに付すことにより乾燥させた粉剤であることを特徴とする、前記（１）〜（４）のいずれかに記載のシロアリ防除剤、
を提供するものである。
【０００７】
本発明において、合成樹脂微粒子としては、「疎水性」である。疎水性合成樹脂微粒子としては、実質的に水分（湿気）を吸収しないか、水分（湿気）を吸収しても、合成樹脂微粒子の表面に粘着性を生じさせない程度である合成樹脂微粒子をいう。
また、本発明において、合成樹脂微粒子としては、「非発泡性」であるものが好ましい。「非発泡性」とは、合成樹脂微粒子が実質的に発泡剤を含んでおらず、合成樹脂微粒子を加熱してもその体積が実質的に増加しないことをいう。
【発明の効果】
【０００８】
本発明のシロアリ防除剤によれば、従来のような、吸湿により凝集するというようなことがない。それゆえ、本発明のシロアリ防除剤が付着したシロアリが死に至るまでの間に、他のシロアリへの伝播効果を十分に発揮させることができ、また、土壌上の本発明のシロアリ防除剤の粉体も吸湿により凝集することがないので、この上を通ったシロアリは触角や脚部に粉体が新たに付着し、そのため伝播効果を十分に発揮させることができる。従って、本発明のシロアリ防除剤は、シロアリ防除の効率を格段に向上させることができる。
【発明を実施するための最良の形態】
【０００９】
本発明のシロアリ防除剤は、合成樹脂微粒子と、シロアリ防除成分とを含んでいる。
シロアリ防除剤による防除の対象となるシロアリとしては、シロアリ（等翅）目に属する昆虫であること以外は、特に限定されないが、具体的には、例えば、イエシロアリ（Coptotermes formosanus）、ヤマトシロアリ（Reticulitermes speratus）などのミゾガシラシロアリ科に属するもの、アメリカカンザイシロアリ、ダイコクシロアリなどのレイビシロアリ科に属するものなどが挙げられる。
【００１１】
合成樹脂微粒子としては、ビニル重合性モノマー重合体からなる樹脂が挙げられる。
ビニル重合性モノマーとしては、例えば、（メタ）アクリル酸エステル系モノマー、酢酸ビニル系モノマー、アクルロニトリル系モノマー、ビニルエーテル系モノマー、ビニルケトン系モノマー、炭化水素のみからなるモノマー類、ハロゲン化炭化水素のみからなるモノマー類などが挙げられる。
【００１２】
上記（メタ）アクリル酸エステル系モノマーとしては、例えば、メタクリル酸メチル、メタクリル酸エチル、メタクリル酸ブチル、アクリル酸メチル、アクリル酸エチル、アクリル酸ブチルなどが挙げられる。酢酸ビニル系モノマーとしては、例えば、酢酸ビニル、プロピオン酸ビニルなどが挙げられる。アクリロニトリル系モノマーとしては、例えば、アクリロニトリル、メタクリロニトリルなどが挙げられる。ビニルエーテル系モノマーとしては、例えば、エチルビニルエーテル、ブチルビニルエーテルなどが挙げられる。ビニルケトン系モノマーとしては、例えば、メチルビニルケトン、メチルイソプロペニルケトンなどが挙げられる。炭化水素のみからなるモノマー類としては、例えば、エチレン、プロピレン、イソブチレン、ブタジエン、イソプレン、シクロペンタジエン、スチレン、α―メチルスチレン、ｔ−ブチルスチレン、ビニルトルエンなどが挙げられる。ハロゲン化炭化水素のみからなるモノマー類としては、例えば、塩化ビニル、塩化ビニリデン、フッ化ビニル、フッ化ビニリデン、四フッ化エチレンなどが挙げられる。これらビニル重合性モノマーは、単独で用いられていてもよく、２種以上が混合して用いられていてもよい。
【００１３】
また、上記ビニル重合性モノマーから得られる合成樹脂微粒子が、溶媒への溶解性の高い樹脂である場合には、架橋剤によって架橋されていることが好ましい。
架橋剤の具体例としては、例えば、エチレングリコールジアクリレート、エチレングリコールジメタクリレート、トリエチレングリコールジメタクリレート、テトラエチレングリコールジメタクリレート、１，３−ブチレングリコールジメタクリレート、トリメチロールプロパントリアクリレート、トリメチロールプロパントリメタクリレート、１，４−ブタンジオールジアクリレート、ネオペンチルグリコールジアクリレート、１，６−ヘキサンジオールジアクリレート、ペンタエリスリトールジアクリレート、ペンタエリスリトールアクリレート、ペンタエリスリトールテトラアクリレート、ペンタエリスリトールジメタクリレート、ペンタエリスリトールトリメタクリレート、ペンタエリスリトールテトラメタクリレート、グリセロールジメタクリレート、グリセロールジアクリレート、グリセロールアリロキシジメタクリレート、１，１，１−トリスヒドロキシメチルエタンジアクリレート、１，１，１−トリスヒドロキシメチルエタントリアクリレート、１，１，１−トリスヒドロキシメチルエタンジメタクリレート、１，１，１−トリスヒドロキシメチルエタントリメタクリレート、１，１，１−トリスヒドロキシメチルプロパンジアクリレート、１，１，１−トリスヒドロキシメチルプロパントリアクリレート、１，１，１−トリスヒドロキシメチルプロパンジメタクリレート、１，１，１−トリスヒドロキシメチルプロパントリメタクリレート、トリアリルイソシアヌレート、トリアリルトリメリテート、ジアリルテレフタレート、ジアリルフタレート、ジビニルベンゼンなどが挙げられ、なかでも、好ましくは、ジビニルベンゼンが挙げられる。
【００１４】
本発明においては、合成樹脂微粒子は、「疎水性」である。疎水性合成樹脂微粒子を得るためには、ビニル重合性モノマーとして、炭化水素のみからなるモノマー類、ハロゲン化炭化水素のみからなるモノマー類が主成分となる樹脂組成が好ましく、特に好ましくは、エチレン、プロピレン、スチレン、塩化ビニル、塩化ビニリデン、四フッ化エチレンなどを主成分とする樹脂組成が挙げられる。また、これら疎水性合成樹脂微粒子を得るためのビニル重合性モノマーは、単独で用いられていてもよく、２種以上が混合して用いられていてもよい。
【００１５】
合成樹脂微粒子の平均粒子径は、コロニー内への防除作用の伝播効果を向上させるという観点から、１〜５０μｍである。
合成樹脂微粒子の製造方法は、特に限定されるものではない。すなわち、合成樹脂微粒子は、例えば、乳化重合や懸濁重合により、微粒子として製造されたものであってもよく、高温高圧化で合成樹脂を溶融して、水中に強制微分散することにより、微粒子として製造されたものであってもよく、非水系溶媒に溶解された合成樹脂の溶液を、水中に強制微分散させた後、溶媒を留去することにより、微粒子として製造されたものであってもよく、また、合成樹脂そのものを、微粉砕することによって微粒子として製造されたものであってもよい。これらの方法は、いずれも、公知の方法に準じて行うことができる。
【００１６】
シロアリ防除成分としては、例えば、ネオニコチノイド系化合物、ピレスロイド系化合物、有機塩素系化合物、有機リン系化合物、カルバメート系化合物、ピロール系化合物、フェニルピラゾ−ル系化合物、オキサダイアジン系化合物、セミカルバゾン系化合物、植物またはその処理物あるいはその誘導体などが挙げられる。なかでも、好ましくは、ネオニコチノイド系化合物が挙げられる。
【００１７】
ネオニコチノイド系化合物は、塩素原子置換含窒素複素環とニトロ置換イミノ基（Ｃ＝Ｎ−ＮＯ２）含有化合物とが２価の炭化水素基を介して結合している化合物の総称であって、具体的には、例えば、（Ｅ）−１−（２−クロロチアゾール−５−イルメチル）−３−メチル−２−ニトログアニジン（一般名：クロチアニジン）、Ｎ−アセチル−Ｎ−（２−クロロチアゾール−５−イル）メチル−Ｎ’−メチル−Ｎ”−ニトログアニジン、Ｎ−（２−クロロチアゾール−５−イル）メチル−Ｎ−メトキシカルボニル−Ｎ’−メチル−Ｎ”−ニトログアニジン、１−（６−クロロ−３−ピリジルメチル）−Ｎ−ニトロイミダゾリン−２−イリデンアミン（一般名：イミダクロプリド）、３−（２−クロロ−チアゾール−５−イルメチル）−５−［１，３，５］オキサジアジナン−４−イルインデン−Ｎ−ニトロアミン（一般名：チアメトキサム）などが挙げられる。
【００１８】
これらネオニコチノイド系化合物は、単独で使用してもよく、また２種類以上併用してもよい。また、好ましくは、（Ｅ）−１−（２−クロロチアゾール−５−イルメチル）−３−メチル−２−ニトログアニジン（一般名：クロチアニジン）が挙げられる。
ピレスロイド系化合物としては、例えば、アレスリン、ペルメトリン、トラロメトリン、ビフェントリン、アクリナトリン、アルファシペルメトリン、シフルトリン、シフェノトリン、プラレトリン、エトフェンプロックス、シラフルオフェン、フェンバレレート、などが挙げられる。
【００１９】
有機塩素系化合物としては、例えば、ケルセンなどが挙げられる。
有機リン系化合物としては、例えば、ホキシム、ピリダフェンチオン、フェニトロチオン、テトラクロルビンホス、ジクロフェンチオン、プロペタンホスなどが挙げられる。
カルバメート系化合物としては、例えば、カルバリル、フェノブカルブ、プロポクスルなどが挙げられる。
【００２０】
ピロール系化合物としては、例えば、クロルフェナピルなどが挙げられる。フェニルピラゾ−ル系化合物としては、例えば、フィプロニルなどが挙げられる。オキサジアジン系化合物としては、例えば、インドキサカルブなどが挙げられる。セミカルバゾン系化合物としては、例えば、α−（α，α，α−トリフルオロ−ｍ−トルオイル）−ｐ−トリニトリル４−（ｐ−トリフルオロメトキシフェニル）セミカルバゾンなどが挙げられる。
【００２１】
植物またはその処理物あるいはその誘導体としては、例えば、特開２００２−３０７４０６号公報、特開２００３−２５２７０８号公報、特開２００５−７４７７６号公報に記載されたものが挙げられる。
上記例示のシロアリ防除成分は、単独で使用してもよく、２種以上を併用してもよい。また、上記例示のシロアリ防除成分の中では、特に、ネオニコチノイド系化合物、フェニルピラゾール系化合物などの忌避性を有しない化合物を用いることが好ましく、ネオニコチノイド系化合物を用いることがより好ましい。
【００２２】
シロアリ防除剤は、上記した合成樹脂微粒子に、上記シロアリ防除成分を担持させることにより、製造することができる。
合成樹脂微粒子にシロアリ防除成分を担持させるには、シロアリ防除成分を適当な溶剤に溶解または均一に分散させて、さらに、得られた溶液または分散液に合成樹脂微粒子を配合し、混合した後、あるいは合成樹脂微粒子を調製した懸濁液に添加した後、これを乾燥して、溶剤を揮散させればよい。
【００２３】
上記溶剤は、シロアリ防除成分を溶解または均一に分散させることができ、かつ、合成樹脂微粒子を溶解させないものであればよく、さらに、好ましくは、揮発性の高い溶剤である。この溶剤は、使用するシロアリ防除成分の種類によって適宜選択されるものであって、特に限定されるものではないが、例えば、メタノール、エタノール、１−プロパノール、２−プロパノール、１−ブタノール、２−ブタノール、２−メチル−１−プロパノール、２−メチル−２−プロパノールなどのアルコール類、例えば、エチレングリコールモノメチルエーテル、ジエチレングリコールモノエチルエーテルなどのグリコールエーテル類、アセトン、メチルエチルケトンなどのケトン類、酢酸エチル、酢酸ブチルなどのエステル類などが挙げられる。
【００２４】
乾燥処理は、例えば、シロアリ防除成分および合成樹脂微粒子の混合液を加温（約６０℃前後）して、上記溶剤を揮散させればよい。また、シロアリ防除成分および合成樹脂微粒子の混合液を、スプレードライにより乾燥させてもよい。
スプレードライにより乾燥させる方法としては、特に限定されるものではなく、例えば、シロアリ防除成分が溶解または懸濁した合成樹脂微粒子懸濁液を、微細な霧状として、４０〜１６０℃の熱風中に噴出させればよい。これにより、シロアリ防除成分の粉剤を得ることができる。また、シロアリ防除成分を含む合成樹脂微粒子懸濁液を微細な霧状にする方法としては、例えば、回転円盤を用いた遠心噴霧による方法や、圧力ノズルを用いた加圧噴霧による方法など、公知の種々の方法を採用することができる。
【００２５】
合成樹脂微粒子とシロアリ防除成分との総量に対するシロアリ防除成分の含有量（有効成分濃度）は、シロアリ防除成分の種類、シロアリ防除剤の適用条件などに応じて適宜設定されるものであって、特に限定されないが、好ましくは０．０１〜２０重量％であり、より好ましくは、０．０１〜１０重量％であり、最も好ましくは、０．０１〜１重量％である。
【００２６】
また、上記シロアリ防除成分は、マイクロカプセルに内包されている。この場合において、シロアリ防除剤は、上記した合成樹脂微粒子に、上記シロアリ防除成分のマイクロカプセルを担持させたものであってもよく、上記シロアリ防除成分のマイクロカプセルに、上記した合成樹脂微粒子を担持させたものであってもよい。
シロアリ防除成分のマイクロカプセル化は、例えば、いわゆる、界面重合法、ｉｎ  ｓｉｔｕ重合法（界面反応法）、コアセルベーション法、液中乾燥法、融解分散冷却法、液中硬化皮膜法、コーティング法（気中懸濁法）、スプレードライ法、静電合体法、真空蒸着法などが挙げられる。シロアリ防除成分のマイクロカプセル化の具体的手法としては、例えば、特開昭６１−２４９９０４号公報、特公平６−９２２８２号公報、特公平６−９２２８３号公報、特開平１０−１１４６０８号公報、特開２０００−２４７８２１号公報に記載の方法が挙げられる。
【００２７】
シロアリ防除成分のマイクロカプセル化は、一般的には、シロアリ防除成分を溶媒に溶解させた後、得られた溶液を、上記溶媒と相溶しない媒体（例えば、水など。）中に添加して、攪拌し、懸濁させる。
次いで、懸濁液を攪拌しながら、マイクロカプセルの壁膜を形成させて、微細な粒状のマイクロカプセルを生成させればよい。
【００２８】
マイクロカプセルの壁膜を形成させるための壁膜形成物質は、懸濁液の成分としてあらかじめ添加しておいてもよく、後で添加してもよい。これにより、シロアリ防除成分を内包したマイクロカプセルを得ることができる。
また、シロアリ防除成分が、例えば、難溶解性のネオニコチノイド系化合物である場合には、例えば、特開２０００−２４７８２１号公報に記載の方法により、ネオニコチノイド系化合物をマイクロカプセル化することが好ましい。
【００２９】
すなわち、シロアリ防除成分をマイクロカプセル化するには、まず、有効成分（シロアリ防除成分）を含むスラリーを調製し、これを公知の方法でマイクロカプセル化すればよい。また、上記スラリーを調製するには、有効成分を分散媒に配合して、撹拌混合すればよい。
上記分散媒としては、通常、シロアリ防除成分のマイクロカプセル化に用いられる、公知の有機溶媒が挙げられる。また、そのような有機溶媒としては、例えば、沸点が２００℃以上の高沸点芳香族系有機溶媒が好ましく用いられる。高沸点芳香族系有機溶媒を用いることにより、マイクロカプセル化された有効成分の残効性を向上させることができる。
【００３０】
上記の高沸点芳香族系有機溶媒としては、例えば、アルキルベンゼン類、アルキルナフタレン類、アルキルフェノール類、ジフェニルアルカン類などが挙げられ、より具体的には、石油留分より得られる種々の市販の有機溶媒、例えば、アルケンＬ（アルキルベンゼン、蒸留範囲２８５〜３０９℃、新日本石油化学（株）製）、ＫＭＣ−１１３（ジイソプロピルナフタレン、沸点３００℃、呉羽化学工業（株）製）などが挙げられる。
【００３１】
また、その他の有機溶媒として、例えば、ヘキサン、シクロヘキサンなどの脂肪族炭化水素類、例えば、トルエンなどの芳香族炭化水素類、例えば、酢酸エチル、エチレングリコールモノメチルエーテルアセテートなどのエステル類、例えば、アセトンなどのケトン類、例えば、テトラヒドロフラン、エチレングリコールモノメチルエーテルなどのエーテル類、例えば、ヘキサノールなどのアルコール類、例えば、ジエチレングリコール、ポリエチレングリコールなどのグリコール類、例えば、ジクロロメタンなどのハロゲン化炭化水素類、例えば、ピリジン、アセトニトリル、ジメチルホルムアミドなどの含窒素化合物類などが挙げられる。
【００３２】
これら有機溶媒は、単独で使用してもよく、また２種以上併用してもよい。２種以上併用する場合には、上記した高沸点芳香族系有機溶媒を少なくとも含むことが好ましく、その割合としては、例えば、分散媒中に、５０重量％以上、さらには７０重量％以上となるような割合であることが好ましい。
有効成分を上記分散媒に分散させる際には、必要により、分散剤を配合してもよい。この分散剤としては、例えば、３級アミンを含む分子量１０００以上の分散剤が挙げられる。このような分散剤を用いることにより、例えば、ネオニコチノイド系化合物を、増粘させることなく湿式粉砕することができ、良好なスラリーを得ることができる。
【００３３】
このような分散剤としては、３級アミンを含有するカチオン系の高分子重合体、例えば、３級アミン含有ポリエステル変性ポリウレタン系高分子重合体、３級アミン含有変性ポリウレタン系高分子重合体などが挙げられる。より具体的には、市販されているものとして、例えば、Ｄｉｓｐｅｒｂｙｋ−１６４（３級アミン含有ポリエステル変性ポリウレタン系高分子重合体、分子量１００００〜５００００、ビッグケミー（株）製）などが挙げられる。このような分散剤は、単独で使用してもよく、また２種以上併用してもよい。
【００３４】
次いで、このようにして得られたスラリーは、必要により、湿式粉砕がされた後に、マイクロカプセル化することができる。
湿式粉砕は、例えば、ビーズミル、ボールミル、またはロッドミルなどの公知の粉砕機を用いて所定の時間行えばよい。湿式粉砕することにより、分散媒中にシロアリ防除成分を微細な粒子として分散させることができ、カプセル化率の向上、製剤安定性の向上、および、効力の増強を図ることができる。このような湿式粉砕において、シロアリ防除成分の平均粒子径を、例えば、５μｍ以下、さらには２．５μｍ以下とすることが好ましい。平均粒子径がこの値より大きいと、有効成分をマイクロカプセル内に良好に封入できない場合がある。
【００３５】
次いで、このように湿式粉砕されたスラリーをマイクロプセル化するには、例えば、界面重合法、ｉｎ−ｓｉｔｕ重合法、コアセルベーション法、液中乾燥法、スプレードライング法、融解分散冷却法、オリフィス法、気中懸濁被覆法、無機質壁マイクロカプセル化法などの公知の方法を用いればよい。好ましくは、界面重合法が用いられる。
界面重合法では、例えば、得られたスラリーに油溶性膜形成物質を配合し、これを、水中に分散させた後、水溶性膜形成物質を添加すればよい。
【００３６】
油溶性膜形成物質としては、マイクロカプセル化のために通常用いられる公知のものでよく、例えば、ポリイソシアネート、ジカルボン酸ジクロライド、ジスルホン酸ジクロライドなどが挙げられる。
ポリイソシアネートとしては、例えば、トルエンジイソシアネートなどの芳香族ポリイソシアネート、ヘキサメチレンジイソシアネートなどの脂肪族ポリイソシアネート、イソホロンジイソシアネートなどの脂環族ポリイソシアネート、キシリレンジイソシアネートなどの芳香脂肪族ポリイソシアネートなどが挙げられ、さらに、これらの変性体、例えば、これらポリイソシアネートの誘導体であるダイマー、トリマーなどにより変性される誘導体変性ポリイソシアネートや、例えば、トリメチロールプロパンなどの低分子量ポリオールを予め反応させて得られるポリオール変性ポリイソシアネートなどが挙げられる。
【００３７】
また、ジカルボン酸ジクロライドとしては、例えば、セバシン酸ジクロライド、アジピン酸ジクロライドなどが挙げられ、また、ジスルホン酸ジクロライドとしては、例えば、ベンゼンスルホニルジクロライドなどが挙げられる。
これら油溶性膜形成物質は、単独で使用してもよく、また２種以上併用してもよい。好ましくは、ポリイソシアネートが挙げられ、さらに好ましくは、脂肪族および脂環族のポリイソシアネート、とりわけ、ヘキサメチレンジイソシアネートやイソホロンジイソシアネートのトリマー変性体（例えば、タケネートＤ−１７０Ｎ（ヘキサメチレンジイソシアネートのトリマー変性体、三井武田ケミカル（株）製）など。）やポリオール変性体が挙げられる。
【００３８】
そして、油溶性膜形成物質が配合されたスラリーを水中に分散させるには、例えば、このスラリーを水中に加えて、常温下、微小滴になるまでホモミキサーなどにより攪拌すればよい。スラリーを分散させるための水には、分散性を向上させるために予め分散安定剤を２０重量％以下、好ましくは、５重量％以下の割合で配合しておくことが好ましい。このような分散安定剤としては、例えば、アラビヤガムなどの天然多糖類、例えば、カルボキシメチルセルロースナトリウム、メチルセルロースなどの半合成多糖類、ポリビニルアルコールなどの水溶性合成高分子、アニオン性界面活性剤、ノニオン性界面活性剤、カチオン性界面活性剤、両性界面活性剤などが挙げられ、これら分散安定剤は、単独で使用してもよく、また２種以上併用してもよい。好ましくは、ポリビニルアルコール（例えば、クラレポバール２１７、クラレ（株）製など。）が用いられる。
【００３９】
次いで、スラリーの水中分散後に、水溶性膜形成物質を添加するには、例えば、水溶性膜形成物質を水溶液として滴下させればよい。水溶性膜形成物質は、マイクロカプセル化のために通常用いられる公知のものでよく、例えば、ポリアミンやポリオールなどが挙げられる。
ポリアミンとしては、例えば、エチレンジアミン、フェニレンジアミン、ヘキサメチレンジアミン、トリエチレンテトラミン、ピペラジンなどが挙げられる。また、ポリオールとしては、例えば、エチレングリコール、ネオペンチルグリコール、ジエチレングリコール、ポリエチレングリコールなどが挙げられる。
【００４０】
これら水溶性膜形成物質は、単独で使用してもよく、また２種以上併用してもよい。好ましくは、ポリアミン、なかでも、エチレンジアミンが好ましく用いられる。また、このような水溶性膜形成物質を水溶液とするには、約５０重量％以下の濃度とすることが好ましく、このような水溶液を、例えば、水溶性膜形成物質が、油溶性膜形成物質に対してほぼ等しい当量（例えば、ポリイソシアネートとポリアミンとが用いられる場合では、イソシアネート基／アミノ基の当量比がほぼ１となる割合）となるような量となるまで滴下することが好ましい。
【００４１】
このような水溶性膜形成物質の添加により、水溶性膜形成物質と油溶性膜形成物質とが、分散媒と水（油と水）との界面で反応することにより、シロアリ防除成分が封入されたマイクロカプセルを得ることができる。この反応を促進するために、例えば、水溶性膜形成物質の添加後に、約２５〜８５℃、好ましくは、約４０〜７０℃で、約３０分〜２４時間、好ましくは、約１〜３時間攪拌しつつ加熱することが好ましい。
【００４２】
マイクロカプセルは、平均粒子径を１０〜３０μｍに調整する。マイクロカプセルの平均粒子径および粒子径は、例えば、市販されているレーザ回折／散乱式粒度分布装置を用いて、粒子径の大きさとその分布状態（粒度分布）を測定することにより、求めることができる。
シロアリ防除成分をマイクロカプセル化した場合には、得られたマイクロカプセルを含む水分散液に、上記の合成樹脂微粒子を配合し、さらに、必要により、分散剤、界面活性剤、沈降防止剤などを適宜配合して、得られた水懸濁液を乾燥させることにより、シロアリ防除剤を得ることができる。
【００４３】
本発明のシロアリ防除剤は、上記水懸濁液を乾燥させた状態で用いてもよく、また、上記水懸濁液をスプレードライによって粉剤に製剤化して用いてもよい。また、例えば、粒剤などの公知の剤型に製剤化して用いてもよい。
シロアリ防除剤の使用方法は、特に限定されるものではないが、例えば、公知の散布方法によって処理対象の木材に散布すればよい。より具体的には、例えば、有効成分としてのシロアリ防除成分が０．０５〜１０重量％の割合で担持された合成樹脂微粒子の場合、動力噴霧器または手動噴霧器を用いて、木材の表面に対して５０〜３００ｇ／ｍ２で散布すればよい。
【００４４】
このようなシロアリ防除剤は、合成樹脂微粒子が吸湿性を有しないものであることから、シロアリに付着した場合に、その行動を阻害することがなく、シロアリの防除作用を効率よく発揮することができる。
【実施例】
【００４５】
次に、本発明を実施例および比較例に基づいて説明するが、本発明は下記の実施例によって限定されるものではない。
【００４６】
実施例１
ＫＭＣ−１１３（ジイソプロピルナフタレン、沸点３００℃、呉羽化学工業（株）製）６１０ｇと、アルケンＬ（アルキルベンゼン、蒸留範囲２８５〜３０９℃、新日本石油化学（株）製）３６０ｇと、Ｄｉｓｐｅｒ  ｂｙｋ−１６４（３級アミン含有ポリエステル変性ポリウレタン系高分子重合体、分子量１００００〜５００００、ビッグケミー（株）製）１０ｇとを配合して、均一になるまで攪拌した。得られた混合溶液にクロチアニジン２０ｇを加えて、Ｔ．Ｋ．オートホモディスパー（特殊機化工業（株）製）にて攪拌することにより、スラリー（１）を得た。さらに、スラリー（１）をビーズミル（ダイノーミル  ＫＤＬ Ａ型、ガラスビーズ径１．５ｍｍ）にて２０分間湿式粉砕した。湿式粉砕後のスラリー（１）中のクロチアニジンの平均粒子径は８４０ｎｍであった。
【００４７】
次に、湿式粉砕後のスラリー（１）１１２．５ｇに、タケネートＤ−１７０Ｎ（ヘキサメチレンジイソシアネートのトリマー変性体、三井武田ケミカル（株）製）２８．３ｇを加えて、均一になるまで攪拌することにより、スラリー（２）を得た。さらに、スラリー（２）を、１．５重量％ポリビニルアルコール（クラレポバール２１７、クラレ（株）製）含有水溶液１２５ｇ中に加えて、常温下で微少滴になるまでＴ．Ｋ．オートホモミキサーで数分間攪拌した。この時のミキサーの回転数は、毎分５０００回転であった。また、攪拌中に、エチレンジアミン４．１６ｇを含む水溶液２０ｇを滴下した。
【００４８】
次いで、得られた水分散液を、６０℃の恒温槽中で６時間緩やかに攪拌させながら反応させることにより、マイクロカプセルを含む水分散液を得た。さらに、得られた水分散液に０．１Ｎ−ＨＣｌ水溶液を滴下して、ｐＨ７に中和した後、純水を加えて全体の重量が３００ｇになるように調整し、有効成分（クロチアニジン）濃度０．７５重量％の防除剤（Ａ）を得た。防除剤（Ａ）のマイクロカプセルの平均粒径は、２５μｍであった。
【００４９】
さらに、防除剤（Ａ）を７０℃に加温、攪拌して、全体の重量が約３５％減少するまで乾燥させることにより、防除剤（Ｂ）を得た。防除剤（Ｂ）の有効成分濃度は、約１．２重量％であった。
次に、ガンツパール１１０５のスラリー（懸濁重合架橋ポリスチレン微粒子、平均粒子径１０μｍ、ガンツ化成（株）製）１００重量部と、防除剤（Ｂ）８．５重量部とを配合して、撹拌、混合しながら乾燥させた。これにより、防除剤（Ｂ）のマイクロカプセルにガンツパール１１０５が付着された、有効成分濃度約０．１％の粉体を得た。得られた粉体の平均粒子径は、４０μｍであった。
【００５０】
なお、上記ガンツパールは、特開平７−２９２２３１号公報の比較例１に記載の方法で製造することができる。
実施例２
実施例１の「ガンツパール１１０５」に代えて、ポリプロピレン樹脂（ＰＰ）パウダー（平均粒子径６．８μｍ、商品名「ＰＰＷ−５」、（株）セイシン企業製）１００重量部を用いたこと以外は、実施例１と同様にして、有効成分濃度約０．１％の粉体を得た。得られた粉体の平均粒子径は、３５μｍであった。
【００５１】
実施例３
実施例１の「ガンツパール１１０５」に代えて、ポリエチレン樹脂（ＰＥ）パウダー（平均粒子径７．８μｍ、商品名「ＰＥＷ−５」、（株）セイシン企業製）１００重量部を用いたこと以外は、実施例１と同様にして、有効成分濃度約０．１％の粉体を得た。得られた粉体の平均粒子径は、３５μｍであった。
【００５２】
実施例４
実施例１の「ガンツパール１１０５」に代えて、ＰＴＦＥパウダー（ＴＮＦ−１０００）１００重量部を用いたこと以外は、実施例１と同様にして、有効成分濃度約０．１％の粉体を得た。得られた粉体の平均粒子径は、２０μｍであった。
実施例５
実施例１におけるスラリー（１）１１２．５ｇに代えて、ＫＭＣ−１１３を６８．４ｇ、アルケンＬを３８．５ｇおよびＤｉｓｐｅｒ ｂｙｋ−１６４を１．１ｇ用い、さらに、クロチアニジンに代えて、フェノカルブ４．５ｇを用いたこと以外は、実施例１と同様にして、有効成分濃度約０．２％の粉体を得た。得られた粉体の平均粒子径は、４０μｍであった。
【００５３】
実施例６
実施例１におけるスラリー（１）１１２．５ｇに代えて、ＫＭＣ−１１３を６８．４ｇ、アルケンＬを３８．５ｇおよびＤｉｓｐｅｒ ｂｙｋ−１６４を１．１ｇ用い、さらに、クロチアニジンに代えて、シフルトリン４．５ｇを用いたこと以外は、実施例１と同様にして、有効成分濃度約０．２％の粉体を得た。得られた粉体の平均粒子径は、４０μｍであった。
【００５４】
実施例７
スチレン９９．６重量部、ジビニルベンゼン（純度５８％品）０．４重量部およびベンゾイルパーオキシド０．５重量部を含有する混合溶液に、水１５０重量部およびドデシルベンゼンスルホン酸ナトリウム０．０１重量部を加えて、撹拌下、さらに、リン酸三カルシウム１０重量部を加えた。次に、得られた混合物をホモミキサー（特殊機化工業（株）製）にて、毎分６０００回転で２０分間攪拌し、モノマー滴を水相中に分散させることにより、モノマー分散液を調製した。このモノマー分散液を、撹拌器と還流冷却器を備えた反応器に移し、窒素気流下にて撹拌しながら、９０℃に昇温して重合を開始した。５時間の反応後、４０℃に冷却した（特開平７−２９２２３１号公報の比較例１参照）。
【００５５】
こうして得られた架橋ポリスチレン粒子の分散液１００ｇと、防除剤（Ａ）９．１ｇとを配合して、撹拌、混合した後、スプレードライヤー（Ｌ−８型、大川原化工業（株）製、温度１１０℃、アトマイザ調速５０Ｈｚ、投入速度１Ｌ／時間）にてスプレードライした。これにより、防除剤（Ａ）のマイクロカプセルに架橋ポリスチレンの粉体が付着された、有効成分濃度約０．１重量％の粉体を得た。得られた粉体の平均粒子径は、４０μｍであった。
【００５６】
実施例８
実施例７で作製された架橋ポリスチレン粒子の分散液１００ｇに、クロチアニジンのメタノール溶液（０．５％（ｗ／ｖ））０．５ｍＬを撹拌しながら配合した後、スプレードライヤー（Ｌ−８型、大川原化工業（株）製、温度１１０℃、アトマイザ調速５０Ｈｚ、投入速度１Ｌ／時間）にてスプレードライすることにより、架橋ポリスチレンに有効成分（クロチアニジン）が付着された、有効成分濃度０．０１重量％の粉体を得た。
【００５７】
比較例１
サイリシア３１０Ｐ（コロイド状シリカ、平均粒子径２．７μｍ、富士シリシア化学（株）製）１００ｇに、クロチアニジンのメタノール溶液（０．１％（ｗ／ｖ））１０ｍＬを撹拌しながら配合し、乾燥させることにより、コロイド状シリカ微粒子に有効成分（クロチアニジン）が付着された、有効成分濃度０．０１重量％の粉体を得た。
【００５８】
比較例２
水和剤用珪藻土（平均粒子径１０μｍ、ネオライト興産（株）製)１００ｇに、クロチアニジンのメタノール溶液（０．１％（ｗ／ｖ））１０ｍＬを撹拌しながら配合し、乾燥させることにより、珪藻土微粒子に有効成分（クロチアニジン）が付着された、有効成分濃度０．０１重量％の粉体を得た。
【００５９】
試験例
実施例１〜８および比較例１〜２で得られた粉体について、シロアリに対する防除効力を確認した。
長さ約１３ｃｍ、幅約６ｃｍ、深さ約３ｃｍの蓋付きプラスチック容器のうち、一方のつま面（６ｃｍ×３ｃｍの面）の中央下部に直径約３ｍｍの貫通孔（以下、「連結孔」という）を設けた。このプラスチック容器を２個用意して、２つの連結孔が互いに繋がるように、上記連結孔を備えるつま面（以下、「接合面」という。）同士を重ね合わせて、接着した。次いで、それぞれのプラスチック容器内に、含水率が１２％に調整されたケイ砂５号を、約２ｍｍの厚みで敷き詰めた。
【００６０】
次に、上記プラスチック容器内に、イエシロアリ（Coptotermes formosanus）３００頭を放し、さらに、餌として、直径約１２ｍｍのろ紙（２種（Ｎｏ．２）；ＪＩＳ  Ｐ  ３８０１−１９９５）が折り畳まれたものを、各プラスチック容器の他方のつま面（接合面と相対する面）側のケイ砂上に、それぞれ３つずつ載置した。さらに、各プラスチック容器の蓋を閉めて、一方のプラスチック容器の蓋のうち、上記接合面から離れた位置にある角部に、直径約３ｍｍの貫通孔（以下、「粉体投入孔」という。）を設けた。この貫通孔は、セロハンテープで塞いでおいた。
【００６１】
イエシロアリを放してから２日経過後、イエシロアリが、プラスチック容器の連結孔を通って、各プラスチック容器間を自由に行き来していることを確認した。さらに、粉体投入孔からセロハンテープを取り外して、この粉体投入孔から、イエシロアリにおよび土壌上に、上記粉体を振り掛けた。粉体は、イエシロアリ３頭に対して、それぞれの体表面が覆われる程度に、土壌上に２ｃｍ×２ｃｍ程度の面積で、振り掛けた。その後、さらに１週間放置して、イエシロアリの挙動を観察した。
【００６２】
その結果、実施例１〜８で得られた粉体を用いた場合には、粉体が振り掛けられたイエシロアリは、その後約１５分間は自由に動き回り、粉体が他のシロアリに伝播していく様子が観察された。さらに土壌上の粉体を通ったシロアリは触角や脚部に粉体が新たに付着する様子が認められた。また、１週間経過後には、プラスチック容器内の全てのイエシロアリについて、死亡が確認された。
【００６３】
一方、比較例１および２で得られた粉体を用いると、粉体が振り掛けられたイエシロアリについては、約１５分後の観察でも動いていたが体表面で吸水により粉体が凝集している様子が認められた。また、土壌上の粉体も吸水により凝集しておりその上を通っても新たにシロアリに付着する様子は認められなかった。このため、粉体が振り掛けられたイエシロアリについては、死亡が確認されたが、他のイエシロアリへの粉体の伝播は進行しておらず、１週間経過後においても、約６０％のイエシロアリが、蓋に粉体投入孔が設けられていないプラスチック容器内で生息している様子が観察された。